СПОСОБ УМЕНЬШЕНИЯ КОЛИЧЕСТВА ИНТЕРМЕТАЛЛИДНЫХ СОЕДИНЕНИЙ ВДОЛЬ ЛИНИИ СЦЕПЛЕНИЯ МАТРИЧНОГО ДОЛОТА

1. Скважинный снаряд, включающий:
металлический компонент, включающий верхнюю часть, нижнюю часть и канал, проходящий от верхней части до нижней части, где указанный металлический компонент изготовлен из по меньшей мере материала на основе железа; и
цементированный матричный материал, связанный с внешней поверхностью и внутренней поверхностью металлического компонента, причем указанный цементированный матричный материал включает связующий материал, цементирующий порошковый карбид вольфрама и плечевой порошок, где цементированный порошковый карбид вольфрама соединен с по меньшей мере нижней частью металлического компонента, а цементированный плечевой порошок соединен с по меньшей мере верхней частью металлического компонента и плечевой порошок расположен сверху порошкового карбида вольфрама,
в котором по меньшей мере в одном материале из порошкового карбида вольфрама или плечевого порошка, используемых при изготовлении скважинного снаряда, полностью отсутствует свободный вольфрам.
2. Скважинный снаряд по п. 1, в котором в плечевом порошке полностью отсутствует свободный вольфрам.
3. Скважинный снаряд по п. 2, в котором плечевой порошок выбран из по меньшей мере одного из следующих материалов: порошковая нержавеющая сталь, порошковый никель, порошковый кобальт, порошковый тантал, порошковый молибден или любая другая порошковая сталь.
4. Скважинный снаряд по п. 2, в котором в порошковом карбиде вольфрама полностью отсутствует свободный вольфрам.
5. Скважинный снаряд по п. 4, в котором в качестве порошкового карбида вольфрама используется WC.
2
6. Скважинный снаряд по п. 4, в котором в качестве порошкового карбида вольфрама используется WC.
2
7. Скважинный снаряд по п. 4, в котором порошковый карбид вольфрама является комбинацией WC и WC.
8. Скважинный снаряд по п. 1, в котором металлический компонент дополнительно включает:
внутренний компонент болванки с проходящим через него каналом; и
покрытие, нанесенное по меньшей мере вокруг части поверхности внутреннего компонента болванки.
9. Скважинный снаряд по п. 8, в котором указанное покрытие содержит металлическое покрытие.
10. Скважинный снаряд по п. 9, в котором указанное металлическое покрытие изготовлено из по меньшей мере одного из следующих материалов: никеля, латуни, бронзы, меди, алюминия, цинка, золота, огнеупорного переходного материала, молибдена, тантала, карбида, борида, оксида, металлокомпозита или металлического сплава.
11. Скважинный снаряд по п. 8, в котором толщина покрытия находится в диапазоне от примерно 5 микрон до примерно менее 200 микрон.
12. Скважинный снаряд по п. 8, в котором указанное покрытие нанесено на внутренний компонент болванки при помощи по меньшей мере одной из следующих технологий: гальваностегии, плазменного напыления, ионной бомбардировки или электрохимического осаждения.
13. Скважинный снаряд по п. 1, в котором цементированный матричный материал дополнительно содержит связующий материал, цементирующий промежуточный слой, расположенный смежно между порошковым карбидом вольфрама и плечевым порошком, причем указанный промежуточный слой содержит порошковый карбид вольфрама и плечевой порошок, где количество порошкового карбида вольфрама в промежуточном слое составляет от двадцати до тридцати объемных процентов.
14. Скважинный снаряд по п. 1, в котором цементированный матричный материал дополнительно содержит связующий материал, цементирующий промежуточный слой, расположенный смежно между порошковым карбидом вольфрама и плечевым порошком, причем указанный промежуточный слой содержит порошковый карбид вольфрама и плечевой порошок, где количество порошкового карбида вольфрама в промежуточном слое составляет от десяти до менее пятидесяти объемных процентов.
15. Скважинный снаряд по п. 1, в котором в порошковом карбиде вольфрама полностью отсутствует свободный вольфрам.
2
2
16. Скважинный снаряд по п. 15, в котором порошковый карбид вольфрама выбран из WC, WC или комбинация WC и WC.
17. Скважинный снаряд по п. 15, в котором цементированный матричный материал дополнительно содержит связующий материал, цементирующий промежуточный слой, расположенный смежно между порошковым карбидом вольфрама и плечевым порошком, причем указанный промежуточный слой содержит порошковый карбид вольфрама и плечевой порошок, где количество порошкового карбида вольфрама в промежуточном слое составляет от двадцати до тридцати объемных процентов.
18. Скважинный снаряд по п. 15, в котором цементированный матричный материал дополнительно содержит связующий материал, цементирующий промежуточный слой, расположенный смежно между порошковым карбидом вольфрама и плечевым порошком, причем указанный промежуточный слой содержит порошковый карбид вольфрама и плечевой порошок, где количество порошкового карбида вольфрама в промежуточном слое составляет от десяти до менее пятидесяти объемных процентов.
19. Способ изготовления скважинного снаряда, включающий:
помещение болванки внутрь литьевого узла скважинного снаряда, где болванка содержит верхнюю часть, нижнюю часть и канал, проходящий от верхней части до нижней части, причем болванка изготовлена из по меньшей мере материала на основе железа;
помещение вокруг по меньшей мере части поверхности болванки внутри литьевого узла скважинного снаряда смеси, содержащей порошковый карбид вольфрама и плечевой порошок, причем порошковый карбид вольфрама расположен вблизи по меньшей мере нижней части болванки, а плечевой порошок расположен вблизи по меньшей мере верхней части болванки и плечевой порошок расположен сверху порошкового карбида вольфрама;
плавление связующего материала для получения смеси;
формирование цементированного матричного материала из указанной смеси и указанного связующего материала; и
связывание цементированного матричного материала с болванкой,
в котором по меньшей мере в одном из порошкового карбида вольфрама или плечевого порошка полностью отсутствует свободный вольфрам.
20. Способ по п. 19, в котором в плечевом порошке полностью отсутствует свободный вольфрам.
21. Способ по п. 20, в котором плечевой порошок выбран из по меньшей мере одного из следующих материалов: порошковая нержавеющая сталь, порошковый никель, порошковый кобальт, порошковый тантал, порошковый молибден или любая другая порошковая сталь.
22. Способ по п. 20, в котором в порошковом карбиде вольфрама полностью отсутствует свободный вольфрам
23. Способ по п. 22, в котором порошковый карбид вольфрама представляет собой WC.
2
24. Способ по п. 22, в котором порошковый карбид вольфрама представляет собой WC.
2
25. Способ по п. 22, в котором порошковый карбид вольфрама представляет собой комбинацию WC и WC.
26. Способ по п. 19, в котором болванка дополнительно включает:
внутренний компонент болванки, имеющий проходящий через него канал; и
покрытие, нанесенное по меньшей мере вокруг части поверхности внутреннего компонента болванки.
27. Скважинный снаряд по п. 26, в котором указанное покрытие содержит металлическое покрытие.
28. Скважинный снаряд по п. 27, в котором металлическое покрытие изготовлено из по меньшей мере одного из следующих материалов: никеля, латуни, бронзы, меди, алюминия, цинка, золота, огнеупорного переходного материала, молибдена, тантала, карбида, борида, оксида, металлокомпозита или металлического сплава.
29. Скважинный снаряд по п. 26, в котором толщина покрытия находится в диапазоне от примерно 5 микрон до примерно менее 200 микрон.
30. Скважинный снаряд по п. 26, в котором указанное покрытие нанесено на внутренний компонент болванки при помощи по меньшей мере одной из следующих технологий: гальваностегии, плазменного напыления, ионной бомбардировки или электрохимического осаждения.
31. Способ по п. 19, в котором указанная смесь дополнительно содержит промежуточный слой, расположенный смежно между порошковым карбидом вольфрама и плечевым порошком, причем указанный промежуточный слой содержит порошковый карбид вольфрама и плечевой порошок, где количество порошкового карбида вольфрама в промежуточном слое составляет от двадцати до тридцати объемных процентов.
32. Способ по п. 19, в котором указанная смесь дополнительно содержит промежуточный слой, расположенный смежно между порошковым карбидом вольфрама и плечевым порошком, причем указанный промежуточный слой содержит порошковый карбид вольфрама и плечевой порошок, где количество порошкового карбида вольфрама в промежуточном слое составляет от десяти до менее пятидесяти объемных процентов.
33. Способ по п. 19, в котором в порошковом карбиде вольфрама полностью отсутствует свободный вольфрам.
2
2
34. Способ по п. 33, у которого порошковый карбид вольфрама выбран из WC, WC или комбинации WC и WC.
35. Способ по п. 33, в котором указанная смесь дополнительно содержит промежуточный слой, расположенный смежно между порошковым карбидом вольфрама и плечевым порошком, причем указанный промежуточный слой содержит порошковый карбид вольфрама и плечевой порошок, где количество порошкового карбида вольфрама в промежуточном слое составляет от двадцати до тридцати объемных процентов.
36. Способ по п. 33, в котором указанная смесь дополнительно содержит промежуточный слой, расположенный смежно между порошковым карбидом вольфрама и плечевым порошком, причем указанный промежуточный слой содержит порошковый карбид вольфрама и плечевой порошок, где количество порошкового карбида вольфрама в промежуточном слое составляет от десяти до менее пятидесяти объемных процентов.